(57)【要約】【課題】ブレードクリーニング方式を用いた高速の電子写真装置において顕著なクリーニングに関する不具合、即ち、画像上のクリーニング不良やクリーニング部材の破損に対して、有機感光体の構成の観点からより有効な手段、および該電子写真装置に用いるプロセスカートリッジを提供する。【解決手段】プロセススピードが２５０ｍｍ／ｓｅｃ以上である電子写真装置において、電子写真感光体が支持体上に電荷発生層および電荷輸送層をこの順に有し、該電荷輸送層が下記式（１）を満たす膜厚プロフィールを有し、かつ、クリーニング部材としてのゴムブレードを該電子写真感光体に当接していることを特徴とする電子写真装置、および該電子写真装置に用いるプロセスカートリッジ。（塗布開始位置から７ｍｍの位置の膜厚）≧（塗布中央部の膜厚）×０．８０  ：式（１）【選択図】        なし【特許請求の範囲】
【請求項１】
プロセススピードが２５０ｍｍ／ｓｅｃ以上である電子写真装置において、電子写真感光体が支持体上に電荷発生層および電荷輸送層をこの順に有し、該電荷輸送層が下記式（１）を満たす膜厚プロフィールを有し、かつ、クリーニング部材としてのゴムブレードを該電子写真感光体に当接していることを特徴とする電子写真装置。
（塗布開始位置から７ｍｍの位置の膜厚）≧（塗布中央部の膜厚）×０．８０  ：式（１）
【請求項２】
請求項１記載の電子写真感光体を、該電子写真感光体を帯電させる帯電手段、静電潜像の形成された電子写真感光体をトナーで現像する現像手段、および転写工程後の感光体上に残余するトナーを回収するクリーニング手段からなる群より選ばれた少なくともひとつの手段と共に一体に支持し、電子写真装置本体に着脱自在であることを特徴とするプロセスカートリッジ。
【発明の詳細な説明】
【０００１】
【発明の属する技術分野】
本発明は、電子写真装置に関し、詳しくは、ブレードクリーニング方式を用い、プロセススピードが高速の電子写真装置の構成に関し、更に詳しくは、該電子写真装置に用いる電子写真感光体およびその周囲の構成要素に関する。また、本発明は、該電子写真装置に用いるプロセスカートリッジに関する。
【０００２】
【従来の技術】
電子写真方法は、画像露光の間に受けた照射量に応じて電気抵抗が変化し、かつ、暗所では絶縁性の物質をコーティングした支持体よりなる光導電性材料を用いる。この光導電性材料を用いた電子写真感光体に要求される基本的な特性としては、（１）暗所で適当な電位に帯電できること、（２）暗所において電位の逸散が少ないこと、（３）光照射によって速やかに電荷を逸散せしめること、などが挙げられる（例えば、特許文献１参照）。
【０００３】
従来より電子写真感光体としてはセレン、酸化亜鉛や硫化カドミウム等の無機光導電性化合物を主成分とする感光層を有する無機感光体が広く使用されてきた。しかし、これらは前記（１）〜（３）の条件は満足するが、熱安定性、耐湿性、耐久性や生産性において必ずしも満足できるものではなかった。
【０００４】
無機感光体の欠点を克服する目的で様々な有機光導電性化合物を主成分とする電子写真感光体（有機感光体）の開発が近年盛んに行われている。例えば、トリアリルピラゾリンを含有する電荷輸送層を有する感光体（特許文献２参照）、またペリレン顔料の誘導体からなる電荷発生層と３−プロピレンとホルムアルデヒドの縮合体からなる電荷輸送層とからなる感光体等（特許文献３参照）が公知である。
【０００５】
これら有機光導電性化合物を用いた有機感光体は、電気的、機械的双方の特性を満足させるために、電荷輸送層と電荷発生層を積層させた機能分離型の感光体として利用される場合が多い。一方、当然のことながら、電子写真感光体には適用される電子写真プロセスに応じた感度、電気的特性、更には光学的特性を備えていることが要求される。
【０００６】
特に、繰り返し使用される電子写真感光体においては、その電子写真感光体表面にはコロナまたは直接帯電、画像露光、トナー現像、転写工程および表面クリーニングなどの電気的および機械的外力が直接加えられるため、それらに対する耐久性も要求される。
【０００７】
具体的には帯電時のオゾンや窒素酸化物による化学的劣化や、帯電時の放電やクリーニング部材の摺擦によって表面が摩耗したり傷が発生したりする機械的劣化および電気的劣化に対する耐久性が求められている。
【０００８】
特に、無機感光体と異なり物質的に柔らかいものが多い有機感光体は、機械的劣化に対する耐久性が劣るため、最近では樹脂の種類や置換基のタイプや分子量、また電荷輸送材料との組み合せ効果などの検討が進んでいる。
【０００９】
更に、近年、帯電部材に直接電圧をかけて電子写真感光体に電荷を印加する直接帯電方式が主流となりつつある（例えば、特許文献４、５参照）。
【００１０】
これは、導電ゴムなどで構成されたローラー状の帯電部材を直接電子写真感光体に当接させ電荷を印加する方法であり、スコロトロンなどに比べ、オゾン発生量が格段に少ない、またスコロトロンは帯電器に流す電流の８０％前後はシールドに流れるため浪費されるのに対して、直接帯電はこの浪費分がなく非常に経済的である、などのメリットを持つ。
【００１１】
しかし、直接帯電はパッシェン則による放電による帯電のため帯電安定性が非常に悪いという欠点を持つ。この対策として直流電圧に交流電圧を重畳させた、いわゆるＡＣ／ＤＣ帯電方式が考案されている（例えば、特許文献６参照）。
【００１２】
この帯電方式により帯電時の安定性は良化したが、ＡＣを重畳するために電子写真感光体表面の放電量は大幅に増大してしまい、電子写真感光体の削れ量が増加してしまう。
【００１３】
このような状況のため、有機感光体にはより高寿命を達成する技術が求められ、また電子写真装置は社会の情報の高度化に伴いより高速化へと社会のニーズは高まっている。
【００１４】
ここで言う“高速”とは、一連の印字プロセスのスピードが速いことであり、“速度”とは、一般的にはプロセススピード（紙搬送速度）を指す。印字プロセスとは、電子写真感光体の帯電および露光による潜像の形成、潜像へのトナー像の現像、紙などの印字媒体へのトナー像の転写、感光体への残留トナーのクリーニングと必要に応じて感光体上の除電という、感光体の一連の流れ（トナーが転写された印字媒体はその後トナーを定着された後、装置外へ出力される）を示す。感光体が円筒状のシリンダー形状の場合は、その回転速度が速いことを示す（通常は、  紙搬送速度≒シリンダー回転速度  であるため）。
【００１５】
このように、電子写真装置が高プロセススピード化するに伴い、感光体上に残余するトナーを除去するためにブレードクリーニング方式を用いた場合においては、高プロセススピード化に伴うクリーニング不良（現像剤であるトナーが感光体から十分除去されないため、次工程の画像形成の際に画像上に現れる不良）やブレード部材の破損（欠けなど）等、クリーニングに関わる不具合が顕著になってくる。
【００１６】
ブレードクリーニング方式は安価で汎用のクリーニング方式である反面、装置の高速（プロセススピード）化に伴い、ブレードクリーニングではクリーニング性能を維持するのは難しくなってきている。そのため、ブレードの側面からはブレードの材質や形状、システムの側面からはクリーニング補助手段を工夫しなければ、低温〜高温および低湿〜高湿のあらゆる環境で良好なクリーニング性能を維持することは難しくなってくる。
【００１７】
プロセススピードの高速化に伴うクリーニング不良としては、低温におけるトナーのすり抜けによる画像不良や高湿におけるブレードの破損（欠けなど）であり、場合によってはブレードからのトナー漏れも起こる。これらはブレード材質がウレタンなどのゴムであるため、物性（弾性や粘性など）が温湿度やプロセススピードに依存するためと考えられる。
【００１８】
【特許文献１】
米国特許第２２９７６９１号公報
【特許文献２】
米国特許第３８３７８５１号公報
【特許文献３】
米国特許第３８７１８８０号公報
【特許文献４】
特開昭５７−１７８２６号公報
【特許文献５】
特開昭５８−４０５６６号公報
【特許文献６】
特開昭６３−１４９６６８号公報
【００１９】
【発明が解決しようとする課題】
したがって、本発明の目的は、ブレードクリーニング方式を用いた高速の電子写真装置において顕著なクリーニングに関する不具合、即ち、画像上のクリーニング不良やクリーニング部材の破損に対して、有機感光体の構成の観点からより有効な手段、および該電子写真装置に用いるプロセスカートリッジを提供することにある。
【００２０】
【課題を解決するための手段】
本発明の上記目的は、下記構成を採ることによって達成される。
【００２１】
（１）プロセススピードが２５０ｍｍ／ｓｅｃ以上である電子写真装置において、電子写真感光体が支持体上に電荷発生層および電荷輸送層をこの順に有し、該電荷輸送層が下記式（１）を満たす膜厚プロフィールを有し、かつ、クリーニング部材としてのゴムブレードを該電子写真感光体に当接していることを特徴とする電子写真装置。
（塗布開始位置から７ｍｍの位置の膜厚）≧（塗布中央部の膜厚）×０．８０  ：式（１）
【００２２】
（２）前記（１）に記載の電子写真感光体を、該電子写真感光体を帯電させる帯電手段、静電潜像の形成された電子写真感光体をトナーで現像する現像手段、および転写工程後の感光体上に残余するトナーを回収するクリーニング手段からなる群より選ばれた少なくともひとつの手段と共に一体に支持し、電子写真装置本体に着脱自在であることを特徴とするプロセスカートリッジ。
【００２３】
【発明の実施の形態】
以下、本発明を詳細に説明する。
【００２４】
本発明の電子写真感光体の構成は広く一般的にみられる電荷発生層と電荷輸送層とに機能を分離させた積層型有機感光体である。積層型について限定する理由は、機能を分離し、電荷輸送層を設けることで、電荷輸送層を表面層としてクリーニングブレード部材を当接する電子写真装置の構成下において高耐久化と高安定化に絞った構成にできるからである。
【００２５】
高速プロセスに好ましい積層型有機感光体の構成としては、電荷輸送層の膜厚プロフィールが下記式（１）に示される様な特定の形状を有していることである。
（塗布開始位置から７ｍｍの位置の膜厚）≧（塗布中央部の膜厚）×０．８０  ：式（１）
【００２６】
本発明においては、式（１）を満たすような塗布開始付近と塗布中央部の電荷輸送層の膜厚差が小さい感光体を作成するために、電荷輸送層用塗布液の溶液粘度、溶剤構成や塗布スピード等のパラメーターを最適化している。
【００２７】
具体的には、溶液粘度が高い、また塗布スピードが速い等は、膜厚が厚くなる方向である反面、塗布開始位置近傍と塗布中央部（塗布開始と塗布終了位置の中間位置（およそ５０ｍｍ程度の幅の領域））の膜厚差が大きくなる場合があるので、そうした場合には、低沸点の溶媒を含有させたり、塗布開始位置での塗布スピードを塗布中央部に比べて速く設定し、かつ、塗布開始付近以外はあまり塗布スピードを速くしない、などの対策をとると効果的である。
【００２８】
式（１）において、塗布開始から７ｍｍと中央の位置で膜厚を規定する理由は、数十ミクロンオーダーの膜を有機物を有機溶媒に溶解させて塗布する場合には、７ｍｍ近傍の膜厚が塗布中央部に対してどれだけ確保されているかで、ほぼ一義的に電荷輸送層の塗布開始〜終了位置までの膜厚の一様性が特定できるという知見は、経験的に得られたものである。
【００２９】
電荷輸送層の膜厚プロフィールが式（１）に満足する（塗布開始位置から７ｍｍの位置の膜厚が中央の膜厚の８０％以上の）感光体は、塗布開始位置から塗布終了位置まで概ね平滑な形状を持つため、ブレード形状のクリーニング部材（ブレードは一般にゴム製）が当接した場合に当接圧力やブレードの当接領域がブレード全体にわたって一様であるため、クリーニング不良が起こり難く、また温湿度が変化してブレードの物性が少々変化しても、その効果が、高速プロセススピードにおいて特に顕著に維持される。
【００３０】
式（１）の０．８０（塗布中央部の８０％）に平滑さの閾値が存在することは、理論的には裏づけはされていないものの、経験的には確認されている。
【００３１】
高速プロセススピードで特に顕著な理由は定かではないが、推測するに、ブレード材質がゴムである場合、物理的性質（弾性や粘性など）のプロセススピードに対する依存性があり、平滑性に欠けるブレードは高速プロセスにおいて応力がブレードの一部に蓄積され易いため、部分的な変形や破損が起こり易いのではないか、と考えられる。その不具合の発生頻度がプロセススピードが２５０ｍｍ／ｓｅｃを過ぎた辺りから顕著に現れ、２７５ｍｍ／ｓｅｃでは特に大きいのは、ゴムの物性に起因するものと思われ、ウレタンなどの材質を使う場合はその傾向がみられる。
【００３２】
また、電荷輸送層の軟化点が６５〜８５℃の範囲であることにより、クリーニングに関して、更にその他の弊害を抑制できる。具体的には、６５℃未満であると、感光体が高温下に晒された場合に現れる感光体上のブレード当接跡や、８５℃を越えた場合、高速プロセススピードで顕著なブレードの欠けという不具合である。
【００３３】
ブレード跡は、軟化点が低い感光体にクリーニング部材が当接した状態で高温下に放置された場合に、感光体上に凹みとして確認される。実際の画像には黒地に白抜け等の形で現れる。
【００３４】
ブレード欠けは、軟化点が高い有機感光体と高速プロセススピードの組合せで発生頻度が高いため、感光体構成の観点からは、実使用温度範囲で問題とならない程度に軟化点を下げる必要があり、そのために８５℃以下に電荷輸送層の軟化点を設定する必要がある。
【００３５】
更に、最近はコロナ帯電に替わって小型電子写真装置に搭載される機会が増えてきた直接帯電方式において、直流電圧に交流電圧を重畳するＡＣ／ＤＣ重畳方式の場合、高速プロセスにおいても安定した帯電を維持するためには交流電流を多く流す必要があり、感光体のスピードアップおよび駆動トルクのアップの結果としてブレード内に蓄積される応力が大きくなるために、ブレードが欠けたり、破損する等の不具合が起こり、結果として紙上の画像欠陥やトナー漏れ等の不具合が生じる。
【００３６】
これらの不具合は交流電流を多く流す程顕著に表れ、その理由は交流電流の電気的負荷により感光体の電荷輸送層表面の酸化劣化が促進されるために、ウレタンやポリアミド表面のブレードと稼動中の有機感光体表面との間に働く凝着力が増すためと考えられる。不具合が２．４ｍＡを超えると顕著になる理由は、プロセススピードの高速化との相乗効果も考えられるが現時点では明確には分からない。
【００３７】
しかし、２．４ｍＡを超える交流電流印加条件下においても、電荷輸送層の表面形状が式（１）を満たす場合にはブレードの感光体上の当接部位に働く応力が一様なために、応力集中に起因するブレードの欠けや破損の頻度が格段に減少する。
【００３８】
以下、本発明に用いる電子写真感光体の構成について説明する。
【００３９】
本発明における電子写真感光体として、電荷輸送層と電荷発生層に分離した積層型で、表面層は電荷輸送層であるものについて説明するが、本発明を踏襲する形で電荷輸送層の上に薄い（０．５〜５μｍ程度の膜厚）保護層を設けてもよい。
【００４０】
使用する導電性支持体（基体）は導電性を有するものであればよく、アルミニウムおよびステンレスなどの金属、あるいは導電層を設けた金属、紙およびプラスチックなどが挙げられ、形状はシート状や円筒状などが挙げられる。
【００４１】
支持体の傷を被覆することを目的とした導電層を設けてもよい。これはカーボンブラックや金属粒子などの導電性粉体をバインダー樹脂に分散させて形成することができる。また、支持体の傷の被覆の他に、レーザー露光時の光の干渉が画像に濃度ムラとなって現れないように支持体表面を適度に機械的に粗らしてもよい。
【００４２】
その上に接着機能を有する中間層を設ける。中間層の材料としてはポリアミド、ポリビニルアルコール、ポリエチレンオキシド、エチルセルロース、カゼイン、ポリウレタンおよびポリエーテルウレタンなどが挙げられる。これらは適当な溶剤に溶解して塗布される。中間層の膜厚は、好ましくは０．０５〜５μｍ、より好ましくは０．３〜１μｍである。
【００４３】
中間層の上には電荷発生層が形成される。本発明に用いられる電荷発生層としては、電荷発生材料およびバインダー樹脂を溶剤中に分散させた塗料を塗工し、乾燥して形成する。機能分離型の場合、電荷発生層は電荷発生材料をバインダー樹脂および溶剤と共にホモジナイザー、超音波分散、ボールミル、振動ボールミル、サンドミル、アトライター、ロールミルおよび液衝突型高速分散機などの方法でよく分散する。ここで用いる電荷発生材料としてはピリリウム、チアピリリウム系染料、フタロシアニン、アントアントロン、ジベンズピレンキノン、トリスアゾ、シアニン、ジスアゾ、モノアゾ、インジゴ、キナクリドンおよび非対称キノシアニン系の各顔料が挙げられる。バインダー樹脂としては、例えばポリエステル樹脂、ポリアクリル樹脂、ポリビニルカルバゾール樹脂、フェノキシ樹脂、ポリカーボネート樹脂、ポリスチレン樹脂、ポリビニルアセテート樹脂、ポリサルフォン樹脂、ポリアリレート樹脂、塩化ビニルデン、ポリビニルベンザール樹脂およびポリブチラール樹脂などが主として用いられる。顔料とバインダー樹脂の比率は、質量基準で１／０．１〜１／１０が好ましく、より好ましくは１／１〜３／１である。分散液を塗布し、乾燥させて形成される電荷発生層の膜厚は、好ましくは５μｍ以下、より好ましくは０．１〜２μｍである。
【００４４】
電荷輸送層は主として電荷輸送材料とバインダー樹脂とをこれらを溶解させる適当な溶媒に溶解させた塗料を塗工し、乾燥して形成する。用いられる電荷輸送材料としてはトリアリールアミン系化合物、ヒドラゾン化合物、スチルベン化合物、ピラゾリン系化合物、オキサゾール系化合物、トリアリールメタン系化合物およびチアゾール系化合物などの低分子化合物が挙げられる。電荷輸送層のバインダー樹脂としてはポリアリレート樹脂、ポリカーボネート樹脂やその他の樹脂、例えば、ポリアクリレート樹脂、ポリエステル樹脂、ポリスチレン樹脂、スチレン−アクリルニトリル共重合体樹脂、ポリメタクリル酸エステル樹脂およびスチレン−メタクリル酸エステル共重合体樹脂等があり、これらを混合して用いてもよい。電荷輸送材料は質量基準で０．５〜２倍量のバインダー樹脂と組み合わされ塗工し、乾燥して電荷輸送層を形成する。電荷輸送層の膜厚は、好ましくは５〜４０μｍ、より好ましくは１５〜３０μｍである。
【００４５】
また、本発明において電荷輸送層中に可塑剤やレベリング剤を添加してもよい。可塑剤としては、ジブチルフタレートやジオクチルフタレート等の一般の樹脂の可塑剤として使用されているものがそのまま使用でき、その使用量は、バインダー樹脂に対して３０質量％程度以下が好ましい。レベリング剤としては、ジメチルシリコーンオイルやメチルフェニルシリコーンオイル等のシリコーンオイル類や、側鎖にパーフルオロアルキル基を有するポリマーあるいはオリゴマーが使用され、その使用量は、バインダー樹脂に対して１質量％以下が好ましい。
【００４６】
また、本発明においては、耐環境性の改善のため、とりわけ、感度の低下および残留電位の上昇を防止する目的で、酸化防止剤を添加することができる。酸化防止剤は、有機物を含む層ならばいずれに添加してもよいが、電荷輸送材料を含む層に添加すると良好な結果が得られる。
【００４７】
好ましく用いられる化合物の例としては、例えばヒンダードアミン構造単位もしくはヒンダードフェノール構造単位を有するもの、あるいはその双方を有するもの、有機リン系化合物、有機硫黄系化合物、ハイドロキノン系化合物およびフェニルアミン系化合物等があるが、これらに限定されるものではない。
【００４８】
本発明における酸化防止剤の添加量は、電荷輸送材料１００質量部に対して０．１〜１００質量部、好ましくは２〜３０質量部である。
【００４９】
次に、電子写真感光体の近傍の構成について説明する。
【００５０】
図２に接触帯電方式の電子写真装置の一例を示した。本例は転写式複写機もしくはプリンタであり、１の感光体、２の帯電ローラー、４の現像器と８のクリーニングブレードが９のプロセスカートリッジ枠体の中に組み込まれたカートリッジ方式の場合の例である。このプロセスカートリッジはカートリッジガイド１０を用いて電子写真装置本体に着脱自在である。
【００５１】
１は本発明の対象となっている電子写真感光体でドラム型のものである。この電子写真感光体１は矢印の時計方向に所定の周速度（≒プロセススピード）をもって回転駆動される。
【００５２】
２は帯電手段としての接触帯電部材である帯電ローラである。この帯電ローラ２は該帯電ローラに圧接した感光体１の回転に従動して回転し、バイアス電源（不図示）からＡＣ電圧を重畳されたＤＣ電圧が印加される。この帯電ローラ２により感光体１の周面が所定の極性／電位に一様に帯電される。その感光体１の帯電処理面に不図示の露光手段（レーザービームスキャナなど）により目的画像情報の露光３がなされて感光体１面に目的画像情報に対応した静電潜像が形成されていく。
【００５３】
その形成静電潜像は現像器４内の荷電粒子（トナー）で正規現像または反転現像により可転写粒子像（トナー像）として顕画化される。
【００５４】
次いでそのトナー像は感光体１と該感光体に圧接している転写ローラ５との間に給送された用紙６に転写される。この時、転写ローラ５にはバイアス電源（不図示）からトナーの保有電荷とは逆極性のバイアス電圧が印加されている。
【００５５】
トナー像転写を受けた用紙６は感光体１面から分離されて定着ローラー７へ搬送されてトナー像の定着処理を受ける。
【００５６】
トナー像転写後の感光体１面はクリーナー（クリーニングブレード）８により転写残りトナーなどの付着物の除去を受け、全工程を終了する。
【００５７】
【実施例】
以下、実施例に従って説明する。実施例中、「部」は質量部を表す。
【００５８】
（実施例１）
常温／常湿下で、３０φ３５８ｍｍの洗浄済み鏡面仕上げのアルミニウムシリンダーを支持体とした。
【００５９】
次に、この上にＮメトキシメチル化ポリアミド４．５部および共重合ポリアミド１．５部をメタノール６５部およびｎブタノール３０部の混合溶媒に溶解した溶液を浸漬法で塗布（塗布スピード一定）し、膜厚が０．６μｍの中間層を形成した。
【００６０】
次に、ＣｕＫα特性Ｘ線回折のブラッグ角２θ±０．２°の９．０°、１４．２°、２３．９°および２７．１°に強いピークを有するオキシチタニウムフタロシアニン（ＴｉＯＰｃ）３．２４部、下記構造式（１）のアゾキシ顔料０．３６部およびポリビニルブチラール（商品名：エスレックＢＸ−１、積水化学工業（株）製）３部をシクロヘキサノン１１０部に溶解させた後に高圧分散機（マイクロフルイタイザー、Ｍｉｃｒｏｆｌｕｉｄｉｃｓ社製）にて分散した後、下記構造式（２）の硫黄系添加剤０．６６部およびエチルアセテート２５０部を加えて電荷発生層用分散液を調製した。これを浸漬法で塗布（塗布スピード一定）し、膜厚が０．２μｍの電荷発生層を形成した。
【００６１】
【化１】
2004157315.tif 000002
【００６２】
【化２】
2004157315.tif 000003
【００６３】
次に、下記構造式（３）の電荷輸送材料７部およびポリカーボネート樹脂（商品名：Ｚ４００、三菱エンジニアリングプラスチックス（株）製）１０部をジメトキシメタン２０部およびモノクロロベンゼン４５部の混合溶媒に溶解させて電荷輸送層用塗布液とした。このときの溶液粘度は４５０ｍＰａ・ｓであった。
【００６４】
【化３】
2004157315.tif 000004
【００６５】
この塗料を浸漬法で塗布（塗布速度は図１参照。なお、アルミニウムシリンダー上端の非塗布幅は２ｍｍとした。）し、１２０℃で１時間乾燥して下記表１の膜厚のプロフィールを有する電荷輸送層を形成した（塗布中央部は塗布開始位置から１７８ｍｍの位置）。
【００６６】
なお、塗布開始位置から７ｍｍの位置の膜厚は２１．２μｍで、塗布中央部の２６．４μｍの８０％であった。
【００６７】
【表１】
2004157315.tif 000005
【００６８】
この電荷輸送層の膜を剥離し、ＪＩＳ規格のＫ−７１９６（熱可塑性プラスチックフィルムおよびシートの熱機械分析による軟化温度試験方法）に基づき、軟化点を測定したところ、７２℃であった。
【００６９】
次に、評価機について説明する。
【００７０】
装置はキヤノン（株）製ＬＢＰ−９５０（プロセススピード１４４．５ｍｍ／ｓｅｃの設定である電源回路を改造し、２６０ｍｍ／ｓｅｃのプロセススピードにスピードアップしたのに伴い、一次帯電のＡＣ電流量／周波数を１．４倍に、レーザー光量を１．８倍の出力設定に改造したもの）、およびそのプロセスカートリッジを用いた。なお、改造前（製品設定）は、ＡＣ電流量が約１５２０μＡ／周波数が約１３５０Ｈｚ／レーザー光量が約０．２８μＪ／ｃｍ２である。
【００７１】
評価はまず、このプロセスカートリッジに本発明の電子写真感光体を装着した後、１３℃／１１％ＲＨの温湿度環境下と３０℃／７０％ＲＨの温湿度環境下で印字率３％程度の文字画像でＡ４紙を連続の片面プリントで１万枚プリントした際初期からラストにわたって不良画像が発生しないか、および、プロセスカートリッジを分解してクリーニングブレードに異常がないか外観（破損の有無）を確認し、その結果を表７に示した。
【００７２】
その他に、本発明の電子写真感光体が過酷な保管条件でも問題なく使用に耐え得るかを確認するため、プロセスカートリッジに本発明の電子写真感光体を装着し、４０℃／６０％ＲＨ環境下で１週間保管した後に、プロセスカートリッジを分解してクリーニングブレードが当接していた電子写真感光体の領域に異常（凹凸など）が無いかを確認した結果も併せて表７に示した。
【００７３】
（実施例２）
電荷輸送層の電荷輸送材料を下記式（４）の構造のものに替えた以外は実施例１と同様に電子写真感光体を作成し、評価した結果を表７に示した。
【００７４】
このときの電荷輸送層用塗布液の溶液粘度は４２０ｍＰａ・ｓ、膜厚は下記表２のようなプロフィールであり、軟化点は６２℃であった。
【００７５】
なお、塗布開始位置から７ｍｍの位置の膜厚は２２．１μｍで、塗布中央部の２６．９μｍの８２％であった。
【００７６】
【化４】
2004157315.tif 000006
【００７７】
【表２】
2004157315.tif 000007
【００７８】
（実施例３）
電荷輸送層の電荷輸送材料を下記構造式（５）のものに替えて質量を５部に替え、ポリカーボネートの質量を１２部に替えた以外は実施例１と同様に電子写真感光体を作成し、評価した結果を表７に示した。
【００７９】
このときの電荷輸送層用塗布液の溶液粘度は５００ｍＰａ・ｓ、膜厚は下記表３のようなプロフィールであり、軟化点は８８℃であった。
なお、塗布開始位置から７ｍｍの位置の膜厚は２２．５μｍで、塗布中央部の２６．４μｍの８５％であった。
【００８０】
【化５】
2004157315.tif 000008
【００８１】
【表３】
2004157315.tif 000009
【００８２】
（比較例１）
電荷輸送層の塗布液構成の内、溶媒をジメトキシメタン１０部、モノクロロベンゼン５５部に替え、かつ、塗布スピードを一定にしたこと以外は実施例１と同様に電子写真感光体を作成し、評価した結果を表７に示した。
【００８３】
このときの電荷輸送層用塗布液の溶液粘度は４６０ｍＰａ・ｓ、膜厚は下記表４のようなプロフィールであり、軟化点は７１℃であった
なお、塗布開始位置から７ｍｍの位置の膜厚は１３．０μｍで、塗布中央部の２３．５μｍの５５％であった。
【００８４】
【表４】
2004157315.tif 000010
【００８５】
（比較例２）
電荷輸送層の塗布液構成の内、溶媒をジメトキシメタン１４部、モノクロロベンゼン５１部に替え、かつ、塗布スピードを一定にしたこと以外は実施例２と同様に電子写真感光体を作成し、評価した結果を表７に示した。
【００８６】
このときの電荷輸送層用塗布液の溶液粘度は４２０ｍＰａ・ｓ、膜厚は下記表５のようなプロフィールであり、軟化点は６０℃であった。
なお、塗布開始位置から７ｍｍの位置の膜厚は１４．１μｍで、塗布中央部の２３．４μｍの６０％であった。
【００８７】
【表５】
2004157315.tif 000011
【００８８】
（比較例３）
電荷輸送層の塗布液構成の内、溶媒をジメトキシメタン２０部、モノクロロベンゼン４５部に替え、かつ、塗布スピードを一定にした以外は実施例３と同様に電子写真感光体を作成し、評価した結果を表７に示した。
【００８９】
このときの電荷輸送層用塗布液の溶液粘度は４９０ｍＰａ・ｓ、膜厚は下記表６のようなプロフィールであり、軟化点は８９℃であった
なお、塗布開始位置から７ｍｍの位置の膜厚は１７．４μｍで、塗布中央部の２３．１μｍの７５％であった。
【００９０】
【表６】
2004157315.tif 000012
【００９１】
【表７】
2004157315.tif 000013
【００９２】
（実施例４）
実施例１の評価機の一次帯電のＡＣ電流量を２５００μＡにアップした以外は実施例１に同じ電子写真感光体と評価方法を用いて評価した結果を表９に示した。
【００９３】
（実施例５）
実施例３の評価機の一次帯電のＡＣ電流量を２５００μＡにアップした以外は実施例３に同じ電子写真感光体と評価方法を用いて評価した結果を表９に示した。
【００９４】
（比較例４）
比較例２の評価機をキヤノン（株）製ＬＢＰ−９５０（プロセススピード１４４．５ｍｍ／ｓｅｃ、一次帯電のＡＣ電流量が１５２０μＡ）に替えた以外は比較例２と同様の電子写真感光体と評価方法を用いて評価した結果を表９に示した。
【００９５】
（実施例６）
実施例１の評価機として、キヤノン（株）社製ＬＢＰ−９５０（プロセススピード１４４．５ｍｍ／ｓｅｃの設定である電源回路を改造し、２８９ｍｍ／ｓｅｃのプロセススピードにスピードアップしたのに伴い、一次帯電のＡＣ電流量／周波数を１．６倍に、レーザー光量を２倍の出力設定に改造したもの）に替えた以外は実施例１と同様の電子写真感光体と評価方法を用いて評価した結果を表９に示した。
【００９６】
（比較例５）
電子写真感光体を比較例１の感光体に替えた以外は実施例６に同じ評価装置を用い、実施例６の方法に従って感光体を評価した結果を表９に示した。
【００９７】
（実施例７）
実施例１の電荷輸送層のポリカーボネート樹脂１０部を下記式（６）のポリアリレート樹脂９部（Ｍｗ＝６万）と下記式（７）のシリコーン変成共重合ポリカーボネート樹脂（Ｍｗ＝７万）１部の合計１０部に替えた以外は実施例１と同様に電子写真感光体を作成し、評価した結果を表９に示した。
【００９８】
このときの電荷輸送層用塗布液の溶液粘度は４８０ｍＰａ・ｓ、膜厚は下記表８のようなプロフィールであり、軟化点は７９℃であった。
【００９９】
なお、塗布開始位置から７ｍｍの位置の膜厚は２０．９μｍで、塗布中央部の２５．７μｍの８１％であった。
【０１００】
【化６】
2004157315.tif 000014
【０１０１】
【化７】
2004157315.tif 000015
【０１０２】
【表８】
2004157315.tif 000016
【０１０３】
【表９】
2004157315.tif 000017
【０１０４】
以上本発明の実施例について説明したが、本発明の好適な実施の態様を以下のとおり列挙する。
【０１０５】
［実施態様１］
プロセススピードが２５０ｍｍ／ｓｅｃ以上である電子写真装置において、電子写真感光体が支持体上に電荷発生層および電荷輸送層をこの順に有し、該電荷輸送層が下記式（１）を満たす膜厚プロフィールを有し、かつ、クリーニング部材としてのゴムブレードを該電子写真感光体に当接していることを特徴とする電子写真装置。
（塗布開始位置から７ｍｍの位置の膜厚）≧（塗布中央部の膜厚）×０．８０  ：式（１）
【０１０６】
［実施態様２］
前記電荷輸送層の軟化点が６５〜８５℃の範囲であり、かつ、該電荷輸送層の塗布形成方法が浸漬塗布である実施態様１に記載の電子写真装置。
【０１０７】
［実施態様３］
前記電子写真感光体の帯電方式が直流電圧と交流電圧を重畳する直接帯電方式であり、かつ、該交流電流が２．４ｍＡ以上である実施態様１または２に記載の電子写真装置。
【０１０８】
［実施態様４］
前記プロセススピードが２７５ｍｍ／ｓｅｃ以上である実施態様１乃至３のいずれかに記載の電子写真装置。
【０１０９】
【発明の効果】
以上、本発明によれば、ブレードクリーニング方式を搭載する高速プロセススピードの電子プロセスにおいて、電荷輸送層の膜厚プロフィールが特定の形状を有している場合に、広い温湿度環境に渡って良好なクリーニング特性を長期間にわたって維持できる電子写真装置および該電子写真装置に用いるプロセスカートリッジが可能になった。
【図面の簡単な説明】
【図１】実施例１における塗布スピード設定を示す図である。
【図２】本発明のプロセスカートリッジを有する電子写真装置の一例の概略構成図である。
【符号の説明】
１    感光体
２    帯電ローラ
３    像露光
４    現像器
５    転写ローラー
６    用紙
７    定着ローラー
８    クリーニングブレード
９    カートリッジ枠体
１０    カートリッジガイド
【図１】
2004157315.tif 000018
【図２】
2004157315.tif 000019